(57)【要約】【課題】熱処理を行うことなく必要な機械的性質を備えたボルトを製造可能にすることにより、ボルトの製造に掛かる時間的および経済的負担を軽減することができるボルトの製造方法を提供する。【解決手段】所定の長さに切断された軸状のワークＷＫは、ボルト製造用金型１０によりワークＷＫの上端部にボルトの頭部Ｔが予備成形されるとともに、同頭部Ｔの下方が絞られることにより小径化して首下部Ｎが予備成形される。次に、ワークＷＫは、ボルト製造用金型２０により首下部Ｎの外径が更に絞られて外径の拡大が規制された状態で頭部Ｔが更に予備成形される。さらに、ワークＷＫは、ボルト製造用金型３０により首下部Ｎの外径が更に絞られて外径の拡大が規制された状態で頭部Ｔが最終成形される。これにより、バウシンガー効果を抑えた状態で頭部Ｔの成形が行われる。そして、予備成形された首下部Ｎに雄ネジ部が転造加工または切削加工により整形される。【選択図】  図２
2010046704.tif 000002
【特許請求の範囲】
【請求項１】
軸状に形成された素材を塑性変形させて外径を小径化する小径化工程と、
前記素材における一方の端部を塑性変形させてボルトの頭部を成形する頭部成形工程とを含むボルトの製造方法において、
前記頭部成形工程は、前記小径化した素材の外径の拡大を規制した状態で前記ボルトの頭部を成形することを特徴とするボルトの製造方法。
【請求項２】
請求項１に記載したボルトの製造方法において、
前記頭部形成工程は、前記小径化した素材の外径以下の内径に形成された規制筒内に前記素材を配置することにより前記素材の外径の拡大を規制することを特徴とするボルトの製造方法。
【請求項３】
請求項２に記載したボルトの製造方法において、
前記規制筒は、前記小径化した素材の外径未満の内径に形成されていることを特徴とするボルトの製造方法。
【請求項４】
請求項２または請求項３に記載したボルトの製造方法において、
前記規制筒は、前記小径化した素材を挿入する開口部に同小径化した素材の外径より大径に形成された案内部を備えることを特徴とするボルトの製造方法。
【請求項５】
請求項１ないし請求項４のうちのいずれか１つに記載したボルトの製造方法において、
前記素材は、冷間鍛造用鋼線材、ステンレス線材または非調質線材であることを特徴とするボルトの製造方法。
【請求項６】
軸状に形成された素材を塑性変形させて外径を小径化する小径化手段と、
前記素材における一方の端部を塑性変形させてボルトの頭部を成形する頭部成形手段とを備えるボルト製造装置において、
前記頭部成形手段は、前記小径化した素材の外径の拡大を規制した状態で前記ボルトの頭部を成形することを特徴とするボルト製造装置。
【請求項７】
軸状に形成された素材を塑性変形させて外径を小径化する工程と、前記素材における一方の端部を塑性変形させてボルトの頭部を成形する工程とを含むボルトの製造方法に用いられるボルト製造用金型であって、
前記小径化した素材の外径以下の内径に形成され、同小径化した素材が配置される規制筒を備えることを特徴とするボルト製造用金型。
【発明の詳細な説明】
【技術分野】
【０００１】
本発明は、塑性加工によりボルトを製造するボルトの製造法、ボルト製造装置およびボルト製造用金型に関する。
【背景技術】
【０００２】
従来から、機械部品などの締結に用いられる機械要素としてのボルトは、切削加工や塑性加工などにより製造されている。これらのうち、塑性加工は、切削加工などの他の製造方法に比べて生産性および経済性に優れていることから産業界において多用されている。一般に、塑性加工によるボルトの製造は、素材を冷間鍛造法などにより塑性変形させてボルトの形状を成形した後、熱処理を施してボルトの機械的性質の調整が行われている。この場合、ボルトの熱処理は、塑性加工による内部応力を除去してボルトに機械的強度および靭性を付加する極めて重要な工程である。
【０００３】
しかし、ボルトの製造工程における熱処理は、熱処理に必要な時間的負担および経済的負担が大きくボルトの製造効率を低下させるという問題がある。また、熱処理は、寸法変化や表面粗さの悪化が不可避的に生じるため、熱処理後の仕上げ加工が必須であり、更にボルトの製造効率を低下させるという問題があった。このため、例えば、下記特許文献１および下記特許文献２には、ボルトの素材の構成成分や組成を工夫することにより熱処理を行わずにボルトを塑性加工して製造する方法がそれぞれ提案されている。
【特許文献１】特開平０８−３６４０号公報
【特許文献２】特開２００３−３２１７４５号公報
【０００４】
しかしながら、上記した各ボルトの製造方法においては、焼入れや焼戻しなどの熱処理を行わない一方で、ブルーイング処理、ベーキング処理または析出処理などの各種処理が必須の工程とされている。この場合、ブルーイング処理は約２００〜４００℃の温度に成形したボルトを加熱する処理であり、ベーキング処理は１５０〜２５０℃の温度に成形したボルトを加熱する処理であり、析出処理は５５０〜７００℃の温度に成形したボルトを加熱する処理である。すなわち、上記した従来技術に係る各ボルトの製造方法においては、従来の熱処理に準じた熱処理が行われており、熱処理に必要な時間的負担および経済的負担が十分に解消されていないという問題があった。
【発明の開示】
【０００５】
本発明は上記問題に対処するためなされたもので、その目的は、塑性加工によるボルトの製造方法において、熱処理を行うことなく必要な機械的性質を備えたボルトを製造可能にすることにより、ボルトの製造に掛かる時間的および経済的負担を軽減することができるボルトの製造方法、ボルト製造装置およびボルト製造用金型を提供することにある。
【０００６】
上記目的を達成するため、請求項１に係る本発明の特徴は、軸状に形成された素材を塑性変形させて外径を小径化する小径化工程と、素材における一方の端部を塑性変形させてボルトの頭部を成形する頭部成形工程とを含むボルトの製造方法において、頭部成形工程は、小径化した素材の外径の拡大を規制した状態でボルトの頭部を成形することにある。
【０００７】
この場合、前記ボルトの製造方法において、頭部形成工程は、例えば、小径化した素材の外径以下の内径に形成された規制筒内に素材を配置することにより素材の外径の拡大を規制するとよい。また、この場合、前記ボルトの製造方法において、前記素材は、例えば、冷間鍛造用鋼線材、ステンレス線材または非調質線材を用いるとよい。
【０００８】
このように構成した請求項１に係る本発明の特徴によれば、小径化工程により外径が小径化された軸状の素材を頭部成形工程において、素材の外径の拡大を規制した状態でボルトの頭部の塑性加工を行っている。すなわち、小径化工程によって加工硬化した素材の外径の拡大を防止した状態でボルトの頭部の成形が行われる。これにより、一旦縮小変形した素材の外径が拡大変形することによる素材の降伏点の低下、すなわち、バウシンガー効果を抑制した状態でボルトの頭部の成形が行われる。そして、ボルトの頭部が形成された素材（半製品）に対して従来技術による雄ネジの成形（例えば、転造加工や切削加工）を行うことによりボルトが完成する。すなわち、小径化工程で強化された素材の機械的性質を維持した状態でボルトの製造が行われる。この結果、熱処理を行うことなく必要な機械的性質を備えたボルトを製造することができ、ボルトの製造に係る時間的および経済的負担を軽減することができる。なお、この場合、熱処理には、焼入れ、焼戻しの他、ブルーイング処理、ベーキング処理または析出処理などの処理も含むものである。
【０００９】
また、請求項３に係る本発明の他の特徴は、前記ボルトの製造方法において、規制筒は、小径化した素材の外径未満の内径に形成されていることにある。
【００１０】
このように構成した請求項３に係る本発明の他の特徴によれば、素材の外径を規制する規制筒の内径が、小径化した素材の外径未満に形成されている。このため、頭部成形工程においては、素材の端部にボルトの頭部を成形する際、小径化した素材の外径を更に小径化する塑性加工が行われる。これにより、素材に対して更に加工効果が生じて機械的性質が強化される。この結果、熱処理を行うことなく機械的性質をより強化したボルトを製造することができる。
【００１１】
また、請求項４に係る本発明の他の特徴は、前記ボルトの製造方法において、規制筒は、小径化した素材を挿入する開口部に同小径化した素材の外径より大径に形成された案内部を備えることにある。これによれば、規制筒内に素材を挿入し易くなるため、精度よく素材を規制筒内に挿入でき、頭部成形工程における加工精度を向上させることができる。
【００１２】
また、本発明はボルトの製造方法の発明として実施できるばかりでなく、同製造方法を用いたボルト製造装置および同製造方法に用いられるボルト製造用金型の発明としても実施できるものである。
【発明を実施するための最良の形態】
【００１３】
以下、本発明に係るボルトの製造方法の一実施形態について図面を参照しながら説明する。図１〜図３は、本発明に係るボルトの製造方法における主要な工程の加工状態を模式的に示す断面図である。なお、本明細書において参照する各図は、本発明の理解を容易にするために一部の構成要素を誇張して表わすなど模式的に表している。このため、各構成要素間の寸法や比率などは異なっていることがある。
【００１４】
（製造用金型１０，２０，３０の構成）
本発明に係るボルトの製造方法においては、主として、３つのボルト製造用金型１０，２０，３０を用いる。ボルト製造用金型１０は、図１（Ａ），（Ｂ）に示すように、主として、ダイ１１とパンチ１２とを備えている。
【００１５】
ダイ１１は、ダイス鋼（例えば、ＪＩＳ−ＳＫＤ１１）で構成された略円筒状の金型であり、その中心部に軸状の素材であるワークＷＫを収容して塑性加工するための縮径加工孔１３を備えている。縮径加工孔１３は、ダイ１１の上部側に形成された大径部１３ａと同ダイ１１の下側に形成された小径部１３ｂとが絞り部１３ｃを介して互いに連通した状態で形成されている。これらのうち、大径部１３ａは、製造されるボルトの頭部の外径を予備成形する部分である。一方、小径部１３ｂは、製造されるボルトの首下部分（軸部とネジ部）の外径を予備成形する部分である。本実施形態においては、呼び径がＭ１０のボルトの製造を想定し、大径部１３ａの外径を１１.０３ｍｍとし、小径部の外径を９.０５ｍｍとしている。なお、ダイ１１の上面における大径部１３ａの開口部にはワークＷＫを挿入し易くするための面取り加工が施されている。
【００１６】
パンチ１２は、ダイ１１の図示上方に配置され、ダイ１１の縮径加工孔１３内に挿入されて同縮径加工孔１３内に配置されたワークＷＫを押圧する金型である。すなわち、パンチ１２は、ダイ１１と同様のダイス鋼（例えば、ＪＩＳ−ＳＫＤ１１）で構成されており、ダイ１１の縮径加工孔１３の内径に対応した外径の略円柱状に形成されている。なお、図１（Ａ），（Ｂ）においては、パンチ１２の下側部分のみ示し上側部分を省略している。
【００１７】
ボルト製造用金型２０は、図２（Ａ），（Ｂ）に示すように、主として、ダイ２１とパンチ２２とを備えている。ダイ２１は、ダイス鋼（例えば、ＪＩＳ−ＳＫＤ１１）で構成された略円筒状の金型であり、その中心部に軸状の素材であるワークＷＫを収容して塑性加工するための縮径加工孔２３を備えている。縮径加工孔２３は、ダイ２１の上面に開口する案内部２３ａと、同案内部２３ａに連通する小径部２３ｂとで構成されている。これらのうち、案内部２３ａは、小径部２３ｂ内にワークＷＫを挿入し易くするための部分であり、前記縮径加工孔１３の小径部１３ｂより若干大きな内径で形成されている。
【００１８】
一方、小径部２３ｂは、製造されるボルトの首下部分の外径を更に小径化して予備成形する部分であり、前記ダイ１１における小径部１３ｂの内径よりも小さく形成されている。本実施形態においては、案内部２３ａの外径を９.０７ｍｍとするとともに深さを５.００ｍｍとし、小径部２３ｂの外径を９.０２ｍｍとしている。
【００１９】
パンチ２２は、ダイ２１の図示上方に配置され、ダイ２１の上面上においてワークＷＫを押圧することによりワークＷＫの上端部を塑性変形させてボルトの頭部の外形を予備成形するとともに、同ワークＷＫを縮径加工孔２３内に押し込むための金型である。すなわち、パンチ２２は、ダイ２１と同様のダイス鋼（例えば、ＪＩＳ−ＳＫＤ１１）で構成された略円柱状に形成されている。そして、パンチ２２の下面中央部には、ワークＷＫの上端部を圧縮変形させることによりボルトの頭部を予備成形するための頭部成形部２４がパンチ２２の下面から窪んだ状態で形成されている。なお、図２（Ａ），（Ｂ）においては、パンチ２２の下側部分のみ示し上側部分を省略している。
【００２０】
ボルト製造用金型３０は、図３（Ａ），（Ｂ）に示すように、主として、ダイ３１とパンチ３２とを備えている。ダイ３１は、ダイス鋼（例えば、ＪＩＳ−ＳＫＤ１１）で構成された略円筒状の金型であり、その中心部に軸状の素材であるワークＷＫを収容して塑性加工するための縮径加工孔３３を備えている。縮径加工孔３３は、ダイ３１の上面に開口する案内部３３ａと、同案内部３３ａに連通する小径部３３ｂとで構成されている。これらのうち、案内部３３ａは、小径部３３ｂ内にワークＷＫを挿入し易くするための部分であり、前記縮径加工孔２３の小径部２３ｂより若干大きな内径で形成されている。
【００２１】
一方、小径部３３ｂは、製造されるボルトの首下部分の外径を更に小径化して予備成形する部分であり、前記ダイ２１における小径部２３ｂの内径よりも小さく形成されている。本実施形態においては、案内部３３ａの外径を９.０５ｍｍとするとともに深さを５.００ｍｍとし、小径部３３ｂの外径を９.００ｍｍとしている。
【００２２】
パンチ３２は、ダイ３１の図示上方に配置され、ダイ３１の上面上においてワークＷＫを押圧することによりワークＷＫの上端部を塑性変形させてボルトの頭部の外形を最終成形するとともに、同ワークＷＫを縮径加工孔３３内に押し込むための金型である。すなわち、パンチ３２は、ダイ３１と同様のダイス鋼（例えば、ＪＩＳ−ＳＫＤ１１）で構成された略円柱状に形成されている。そして、パンチ３２の下面中央部には、ワークＷＫの上端部を圧縮変形させることによりボルトの頭部を最終成形するための頭部成形部３４がパンチ３２の下面から窪んだ状態で形成されている。なお、図３（Ａ），（Ｂ）においては、パンチ３２の下側部分のみ示し上側部分を省略している。
【００２３】
このように構成された３つのボルト製造用金型１０，２０，３０は、図示しない鍛造装置においてダイ１１，２１，３１にパンチ１２，２２，３２が対向するとともにダイ１１，２１，３１に向って進退可能な状態で配置されている。また、鍛造装置内に配置されるボルト製造用金型１０，２０，３０のダイ１１，２１，３１の下方には、成形後のワークＷＫを押返してボルト製造用金型１０，２０，３０から排出するためのノックアウトピン（図示せず）がそれぞれ設けられている。
【００２４】
（ボルトの製造工程）
次に、このように構成されたボルト製造用金型１０，２０，３０を備えた鍛造装置を用いてボルトを製造する各工程について説明する。本実施形態においては、ワークＷＫとしてステンレス材（ＪＩＳ−ＳＵＳ３０４）を用い、ねじ呼び径でＭ１０のボルトを製造する工程について説明する。
【００２５】
まず、作業者は、直径が１１.００ｍｍのステンレス線材を、製造対象であるボルトの長さに対応する長さで切断してワークＷＫとする。本実施形態においては、約４８.００ｍｍの長さに切断する。この場合、作業者は、切断したワークＷＫの一方の先端部にテーパ加工（所謂、面取り加工）を施すことにより、ワークＷＫをボルト製造用金型１０内にセットし易くしておく。
【００２６】
次に、作業者は、ボルト製造用金型１０を用いてボルトの頭部Ｔの外径を予備成形するとともに、同ボルトの首下部Ｎ（軸部とネジ部）の外径を予備成形する。具体的には、作業者は、ワークＷＫの一方の先端部からダイ１１の縮径加工孔１３における大径部１３ａ内に挿入して同大径部１３ａ内にワークＷＫを配置する。次に、作業者は、鍛造装置を操作して、ボルト製造用金型１０によるワークＷＫの鍛造加工を実行する。この操作に応答して鍛造装置は、パンチ１２をダイ１１の縮径加工孔１３における大径部１３ａ内に進入させるとともに、同パンチ１２を絞り部１３ｃの手前における所定の位置まで進入させる。
【００２７】
これにより、大径部１３ａ内に配置されたワークＷＫの一方の先端部側は、絞り部１３ｃを介して小径部１３ｂに押し出されて外径が絞られる。この場合、小径部１３ｂによって絞られたワークＷＫの首下部Ｎは、加工硬化により硬さや引張り強さなどの機械的性質が向上する。また、大径部１３ａ内に配置されたワークＷＫの他方の端部側は、据え込まれることにより大径部１３ａの内径に対応する内径に拡大変形する。これにより、本実施形態においては、頭部Ｔの外径が１１.０３ｍｍに成形されるとともに、首下部Ｎの外径が９.０５ｍｍに成形される。すなわち、このボルト製造金型１０を用いたボルトの首下部Ｎ（軸部とネジ部）の外径を予備成形する工程が、本発明に係る小径化工程に相当する。そして、鍛造装置は、パンチ１２を図示上方に退避させるとともに図示しないノックアウトピンにより成形されたワークＷＫをダイス１１内から排出する。
【００２８】
次に、作業者は、ボルト製造用金型２０を用いてボルトの頭部Ｔの外形を予備成形するとともに、同ボルトの首下部Ｎの外径を更に予備成形する。具体的には、作業者は、鍛造装置における図示しないワーク支持装置にワークＷＫを支持させて、同ワークＷＫを縮径加工孔２３の同軸上に配置した状態でワークＷＫの首下部Ｎの下端部をダイ２１の縮径加工孔２３における案内部２３ａ内に挿入する。そして、作業者は、鍛造装置を操作して、ボルト製造用金型２０によるワークＷＫの鍛造加工を実行する。この操作に応答して鍛造装置は、パンチ２２をダイ２１の上面に向けて下降させて同上面を押圧する。
【００２９】
これにより、縮径加工孔２３上に配置されたワークＷＫの首下部Ｎは、パンチ２２に押されることにより小径部２３ｂ内に圧入されて外径が絞られる。この場合、小径部２３ｂによって絞られたワークＷＫの首下部Ｎは、加工硬化により更に硬さや引張り強さなどの機械的性質が向上する。また、ワークＷＫの頭部Ｔは、ダイ２１の上面に押し当てられた後、パンチ２１の頭部成形部２４とダイ２１の上面とに押圧されて予備成形される。
【００３０】
この場合、ワークＷＫの首下部Ｎは、縮径加工孔２３の小径部２３ｂ内において外径の拡大が規制された状態であるため、ワークＷＫの頭部Ｔの予備成形によって首下部Ｎの外径が拡大変形することはない。このため、頭部Ｔの予備成形において、一旦縮小変形したワークＷＫの首下部Ｎの外径が拡大変形することによる同首下部Ｎの降伏点の低下、すなわち、バウシンガー効果が生じることはない。これにより、ワークＷＫの首下部Ｎの機械的性質は維持される。このボルト製造用金型２０における縮径加工孔２３の小径部２３ｂが本発明に係る規制筒に相当する。
【００３１】
なお、縮径加工孔２３の案内部２３ａにおいては、ワークＷＫの首下部Ｎの外径の拡大を規制していない。このため、案内部２３ａに位置するワークＷＫの首下部Ｎは、頭部Ｔの予備成形に起因して外径が拡大変形してバウシンガー効果が生じ機械的性質が低下する。しかし、案内部２３ａによってワークＷＫの首下部Ｎの外径が拡大変形する範囲は極めて小さいこと、および次工程であるボルト製造用金型３０による加工によって再度絞られることにより、製造されるボルト全体としての機械的性質には影響しない。
【００３２】
これらにより、本実施形態においては、頭部Ｔの外形が予備成形されるとともに、首下部Ｎの外径が９.０２ｍｍに成形される。なお、縮径加工孔２３の案内部２３ａに位置したワークＷＫの首下部Ｎの外径は９.０７ｍｍに拡大する。すなわち、このボルト製造金型２０を用いてボルトの頭部Ｔを予備成形する工程が、本発明に係る頭部成形工程に相当する。そして、鍛造装置は、パンチ２２を図示上方に退避させるとともに図示しないノックアウトピンにより成形されたワークＷＫをダイス２１内から排出する。
【００３３】
次に、作業者は、ボルト製造用金型３０を用いてボルトの頭部Ｔの外形を最終成形するとともに、同ボルトの首下部Ｎの外径を更に予備成形する。具体的には、作業者は、鍛造装置における図示しないワーク支持装置にワークＷＫを支持させて、同ワークＷＫを縮径加工孔３３の同軸上に配置した状態でワークＷＫの首下部Ｎの下端部をダイ３１の縮径加工孔３３における案内部３３ａ内に挿入する。そして、作業者は、鍛造装置を操作して、ボルト製造用金型３０によるワークＷＫの鍛造加工を実行する。この操作に応答して鍛造装置は、パンチ３２をダイ３１の上面に向けて下降させて同上面を押圧する。
【００３４】
これにより、縮径加工孔３３上に配置されたワークＷＫの首下部Ｎは、パンチ３２に押されることにより小径部３３ｂ内に圧入されて外径が絞られる。この場合、小径部３３ｂによって絞られたワークＷＫの首下部Ｎは、加工硬化により更に硬さや引張り強さなどの機械的性質が向上する。また、前記ボルト製造用金型２０による加工によって外径が拡大したワークＷＫの首下部Ｎの上部部分は、案内部３３ａ内に圧入されることにより外径が絞られる。このため、案内部３３ａによって絞られた部分は加工硬化により再度機械的性質が向上する。
【００３５】
一方、ワークＷＫの頭部Ｔは、ダイ２１の上面に押し当てられた後、パンチ２１の頭部成形部２４とダイ２１の上面とに押圧されて最終成形される。この場合、ワークＷＫの首下部Ｎは、縮径加工孔３３の小径部３３ｂ内において外径の拡大が規制された状態であるため、ワークＷＫの頭部Ｔの予備成形によって首下部Ｎの外径が拡大変形することはない。このため、前記と同様に、頭部Ｔの予備成形において、一旦縮小変形したワークＷＫの首下部Ｎの外径が拡大変形することによる同首下部Ｎの降伏点の低下、すなわち、バウシンガー効果が生じることはない。このため、ワークＷＫの首下部Ｎの機械的性質は維持される。このボルト製造用金型３０における縮径加工孔３３の小径部３３ｂが本発明に係る規制筒に相当する。
【００３６】
これらにより、本実施形態においては、頭部Ｔの外形が最終成形されるとともに、首下部Ｎの外径が９.００ｍｍに成形される。なお、縮径加工孔２３の案内部２３ａに位置したワークＷＫの首下部Ｎの外径は９.０５ｍｍに成形される。すなわち、このボルト製造金型３０を用いてボルトの頭部Ｔを最終成形する工程が、本発明に係る頭部成形工程に相当する。そして、鍛造装置は、パンチ３２を図示上方に退避させるとともに図示しないノックアウトピンにより成形されたワークＷＫをダイス３１内から排出する。
【００３７】
次に、作業者は、ボルトの頭部Ｔの外形が最終成形されるとともに、同ボルトの首下部分Ｎの外径が予備成形されたワークＷＫに対して雄ネジ部を成形する。この雄ネジ部の成形は、公知の方法によって行われる。すなわち、図４に示すように、ワークＷＫの首下部Ｎに対して転造加工または切削加工を用いて雄ネジＳを成形する。これにより、ボルトＢが完成する。
【００３８】
ここで、本発明に係るボルトの製造方法により製造したボルトと、従来の冷間多段鍛造法（熱処理なし）により製造したボルトの引張り試験結果を図５に示す。試験に用いたボルトの仕様は、呼び径がＭ１０ｍｍ、首下長さが５５ｍｍ、ねじピッチが１.２５、素材がＪＩＳ−ＳＵＳ３０４である。図５に示すように、従来の冷間多段鍛造法により製造したボルトの引張り荷重が約５０ｋＮ（０.２％耐力）であるのに対し、本発明に係るボルトの製造方法により製造したボルトの引張り荷重は約５６ｋＮ（０.２％耐力）であり、約１割ほど高い。この約５６ｋＮの引張り荷重は、従来の冷間多段鍛造法により製造したボルトに対してブルーイング処理を施したボルトの引張り荷重に相当する。すなわち、本発明に係るボルトの製造方法によれば、ブルーイング処理などの熱処理を施すことなくボルトを製造することができることを意味している。
【００３９】
上記作動説明からも理解できるように、上記実施形態によれば、ボルト製造用金型１０により外径が小径化されたワークＷＫに対して、ボルト製造用金型２０，３０によりワークＷＫ（首下部Ｎ）の外径の拡大を規制した状態でボルトの頭部の塑性加工を行っている。すなわち、ボルト製造用金型１０による小径化工程によって加工硬化したワークＷＫの外径の拡大を防止した状態でボルトの頭部Ｔの成形が行われる。これにより、一旦縮小変形したワークＷＫの外径が拡大変形することによるワークＷＫの降伏点の低下、すなわち、バウシンガー効果が抑制された状態でボルトの頭部Ｔの成形が行われる。また、ボルト製造用金型２０，３０による頭部Ｔの成形工程においては、ワークＷＫの首下部Ｎの外径を更に小径化させている。すなわち、ボルト製造用金型１０，２０，３０による小径化工程で強化されたワークＷＫの機械的性質を維持した状態でボルトの製造が行われる。この結果、熱処理を行うことなく必要な機械的性質を備えたボルトを製造することができ、ボルトの製造に係る時間的および経済的負担を軽減することができる。
【００４０】
さらに、本発明の実施にあたっては、上記実施形態に限定されるものではなく、本発明の目的を逸脱しない限りにおいて種々の変更が可能である。
【００４１】
例えば、上記実施形態においては、ワークＷＫに対してボルト製造用金型２０，３０を用いて２回の成形工程によって頭部Ｔの成形を行った。しかし、頭部Ｔの成形工程の数は、当然、上記実施形態に限定されるものではない。すなわち、ワークＷＫの首下部Ｎの外径の拡大を規制した状態で成形が行われれば、１回の成形工程で頭部Ｔを成形してもよいし、３回以上の成形工程によって頭部Ｔを成形するようにしてもよい。これらによっても、上記実施形態と同様の効果が期待できる。
【００４２】
また、上記実施形態においては、ボルト製造用金型２０，３０の縮径加工孔２３，３３における小径部２３ｂ，３３ｂの内径を、ボルト製造用金型１０によって小径化されたワークＷＫの首下部Ｎの外径未満とした。これは、ボルト製造用金型２０，３０による頭部Ｔの成形工程において、首下部Ｎを更に小径化することにより加工硬化させて機械的性質を向上させるためである。しかし、本発明に係るボルトの製造方法によれば、頭部Ｔの成形工程においてワークＷＫの首下部Ｎの外径の拡大を規制すれば機械的性質の低下を抑制することができる。すなわち、ボルト製造用金型２０，３０の縮径加工孔２３，３３における縮径部２３ｂ，３３ｂの内径は、ボルト製造用金型１０によって小径化された首下部Ｎの外径以下であればよい。
【００４３】
また、上記実施形態においては、ボルト製造用金型２０，３０の上面における縮径加工孔２３，３３の開口部に案内部２３ａ，３３ａを設けた。これは、小径部２３ｂ，３３ｂの内径よりも大きい外径のワークＷＫ（首下部Ｎ）を円滑に小径部２３ｂ，３３ｂ内に挿入するためである。したがって、ボルト製造用金型２０，３０の小径部２３ｂ，３３ｂの内径がワークＷＫ（首下部Ｎ）の外径に等しい場合などには、必ずしも必要ではない。これによれば、ワークＷＫにおける首下部Ｎの上部に案内部２３ａ，３３ａによる外径の拡大が生じないため、首下部Ｎに生じる筋状の線を解消できるとともに、ボルト製造用金型１０による小径化工程により向上した機械的強度を維持した状態で頭部Ｔの成形を行うことができる。
【００４４】
また、上記実施形態においては、ワークＷＫを構成する素材にステンレス線材（ＪＩＳ−ＳＵＳ３０４）を用いた。しかし、本発明に係るボルトの製造方法によって製造されるボルトの素材の種類は、当然、上記実施形態に限定されるものではない。具体的には、冷間鍛造用鋼線材、調質・非調質線材、アルミニウム線材など幅広い素材を用いることができる。
【００４５】
また、上記実施形態においては、作業者がボルト製造用金型１０，２０，３０を備えた鍛造装置を各工程ごとに操作しながらボルトの製造を行った。しかし、本発明は、必ずしも各工程ごとに作業者が鍛造装置を操作することにより製造する必要はない。すなわち、コンピュータからなる制御装置を用いた自動制御によって、素材となるワークＷＫを連続的にボルト製造用金型１０，２０，３０に供給するとともに、各ボルト製造用金型１０，２０，３０における各加工を連続的に行うようにしてもよいことは当然である。
【図面の簡単な説明】
【００４６】
【図１】本発明の一実施形態に係るボルトの製造方法においてボルト製造用金型を用いてボルトの頭部および首下部を予備成形する加工状態を模式的に示しており、（Ａ）はボルト製造用金型内にワークを投入した状態を示す断面図であり、（Ｂ）はボルト製造用金型内にてワークを押出し加工する状態を示した断面図である。
【図２】本発明の一実施形態に係るボルトの製造方法においてボルト製造用金型を用いてボルトの頭部および首下部を予備成形する加工状態を模式的に示しており、（Ａ）はボルト製造用金型にてワークを加工する前の状態を示す断面図であり、（Ｂ）はボルト製造用金型内にてワークを塑性加工する状態を示した断面図である。
【図３】本発明の一実施形態に係るボルトの製造方法においてボルト製造用金型を用いてボルトの頭部を最終成形するとともに首下部を予備成形する加工状態を模式的に示しており、（Ａ）はボルト製造用金型にてワークを加工する前の状態を示す断面図であり、（Ｂ）はボルト製造用金型内にてワークを塑性加工する状態を示した断面図である。
【図４】本発明に係るボルトの製造方法により製造されるボルトの外観を示す正面図である。
【図５】本発明に係るボルトの製造方法により製造したボルトと、従来の冷間多段鍛造法（熱処理なし）により製造したボルトの引張り試験結果を示すグラフである。
【符号の説明】
【００４７】
ＷＫ…ワーク、Ｔ…頭部、Ｎ…首下部、Ｂ…ボルト、１０，２０，３０…ボルト製造用金型、１１，２１，３１…ダイ、１２，２２，２３…パンチ、１３，２３，３３…縮径加工孔、１３ａ…大径部、１３ｂ，２３ｂ，３３ｂ…小径部、２３ａ，３３ａ…案内部。
【図１】
2010046704.tif 000003
【図２】
2010046704.tif 000004
【図３】
2010046704.tif 000005
【図４】
2010046704.tif 000006
【図５】
2010046704.tif 000007